(57)【要約】【課題】建造物の壁に人の体，特に高齢者が頭等をぶつけても，その衝撃を吸収して怪我の発生を防止するとともに，該壁にマグネット部品が磁着する磁気吸着壁構造及び磁気吸着壁の施工方法を提供する。【解決手段】既存の壁下地の上に衝撃吸収層を形成し，該衝撃吸収層の上に磁性塗料を塗布し硬化させて磁性層を形成することを特徴とする磁気吸着壁構造及び磁気吸着壁の施工方法であり，衝撃吸収層は発泡塩ビシートを壁下地の上に貼着して形成することを特徴とする磁気吸着壁構造及び磁気吸着壁の施工方法である。【選択図】図１
2014129648.tif 000002
【特許請求の範囲】
【請求項１】
既存の壁下地の上に衝撃吸収層を形成し，該衝撃吸収層の上に磁性塗料を塗布し硬化させて磁性層を形成することを特徴とする磁気吸着壁構造。
【請求項２】
衝撃吸収層は発泡塩ビシートを壁下地の上に貼着して形成することを特徴とする請求項１記載の磁気吸着壁構造。
【請求項３】
磁性塗料は，軟質磁性粉体が合成樹脂バインダーに分散され，合成樹脂バインダー１００重量部に軟質磁性粉体３００〜９００重量部を分散して成ることを特徴とする請求項１又は請求項２に記載の磁気吸着壁構造。
【請求項４】
既存の壁下地の上に衝撃吸収層を形成し，該衝撃吸収層の上に磁性塗料を塗布し硬化させて磁性層を形成することを特徴とする磁気吸着壁の施工方法。
【請求項５】
衝撃吸収層は発泡塩ビシートを壁下地の上に貼着して形成することを特徴とする請求項３記載の磁気吸着壁の施工方法。
【請求項６】
磁性塗料は，軟質磁性粉体が合成樹脂バインダーに分散され，合成樹脂バインダー１００重量部に軟質磁性粉体３００〜９００重量部を分散して成ることを特徴とする請求項３又は請求項４に記載の磁気吸着壁の施工方法。
【発明の詳細な説明】
【技術分野】
【０００１】
本発明は、壁に人の体がぶつかった場合でも，その衝撃を吸収して怪我を防止すると共に，磁性層がマグネット部品を磁着する磁気吸着壁構造及び磁気吸着壁の施工方法に関する。
【背景技術】
【０００２】
従来、衝撃を吸収する塗料として，バインダー固形分１００質量部と，水又は有機溶媒を内包するマイクロカプセル１０〜５０質量部からなることを特徴とする衝撃吸収特性に優れた塗料及び金属板が提案されている（特許文献１）。また樹脂塗料中に中空ビーズを含有したことを特徴とする衝撃吸収性粉体塗料が提案されている（特許文献２）。
【先行技術文献】
【特許文献】
【０００３】
【特許文献１】特開２００４−３１５７６０号公報
【特許文献２】特開平８−３１１３７０号公報
【０００４】
しかしながら、特許文献１記載の衝撃吸収特性に優れた塗料及び金属板は，自動車をはじめとする輸送機械の衝突時の衝撃吸収特性を向上させることを目的としているため，該塗料は有機溶剤を含んでいて高強度鋼板に塗布するような薄塗りの塗料であり，下地がコンクリートやコンパネ等の変形がほとんど無い建築物の壁下地に適用するものではなく、人の体がぶつかった場合に，その衝撃を吸収して怪我を防止するものでは無いという課題がある。
【０００５】
特許文献２記載の衝撃吸収性粉体塗料は，建造物に塗布される粉体塗料ではあっても，衝撃吸収の目的は，石，枝，等の物体あるいは鳥のくちばし等があたって塗装の一部が損傷し，この衝突箇所から雨水等が侵入して，塗装内面（塗装材料と被塗装物の接触面）に錆を発生することの防止を目的としていて，特許文献１と同様に人の体がぶつかった場合に，その衝撃を吸収して怪我を防止するものでは無いという課題がある。
【発明の概要】
【発明が解決しようとする課題】
【０００６】
本発明が解決しようとする課題は、建造物の壁に人の体，特に高齢者が頭等をぶつけても，その衝撃を吸収して怪我の発生を防止するとともに，該壁にマグネット部品が磁着する磁気吸着壁構造及び磁気吸着壁の施工方法を提供することにある。
【課題を解決するための手段】
【０００７】
請求項１記載の発明は、既存の壁下地の上に衝撃吸収層を形成し，該衝撃吸収層の上に磁性塗料を塗布し硬化させて磁性層を形成することを特徴とする磁気吸着壁構造を提供する。
【０００８】
請求項２記載の発明は、衝撃吸収層は発泡塩ビシートを壁下地の上に貼着して形成することを特徴とする請求項１記載の磁気吸着壁構造を提供する。
【０００９】
請求項３記載の発明は、磁性塗料は，軟質磁性粉体が合成樹脂バインダーに分散され，合成樹脂バインダー１００重量部に軟質磁性粉体３００〜９００重量部を分散して成ることを特徴とする請求項１又は請求項２に記載の磁気吸着壁構造を提供する。
【００１０】
請求項４記載の発明は，既存の壁下地の上に衝撃吸収層を形成し，該衝撃吸収層の上に磁性塗料を塗布し硬化させて磁性層を形成することを特徴とする磁気吸着壁の施工方法を提供する。
【００１１】
請求項５記載の発明は，衝撃吸収層は発泡塩ビシートを壁下地の上に貼着して形成することを特徴とする請求項４記載の磁気吸着壁の施工方法を提供する。
【００１２】
請求項６記載の発明は，磁性塗料は，軟質磁性粉体が合成樹脂バインダーに分散され，合成樹脂バインダー１００重量部に軟質磁性粉体３００〜９００重量部を分散して成ることを特徴とする請求項３又は請求項４に記載の磁気吸着壁の施工方法を提供する。
【発明の効果】
【００１３】
本発明に係る請求項１乃至請求項３記載の磁気吸着壁構造及び請求項４乃至請求項６記載の磁気吸着壁の施工方法によって形成される磁気吸着壁は，既存の壁下地の上に衝撃吸収層を形成するため，人の体，特に高齢者が頭等をぶつけても，該衝撃吸収層が衝撃を吸収して怪我を未然に防止する効果がある。
【００１４】
また，衝撃吸収層の上には磁性層が形成されているため，該磁性層がマグネット部品を磁着させることができ，壁にマグネット部品等を磁着させて，様々な表示等をすることができる効果がある。
【図面の簡単な説明】
【００１５】
【図１】本発明に係る磁気吸着壁構造を示す断面状態図である。
【発明を実施するための形態】
【００１６】
次に本発明に係る磁気吸着壁構造を実施するための形態について説明する。
図１は本発明に係る磁気吸着壁構造１の断面状態図であり，２は発泡塩ビシートから成る衝撃吸収層である。発泡塩ビシートである衝撃吸収層２はコンクリート，モルタル，石膏ボード，コンパネ等の壁下地１０に接着剤を用いて貼着され，その上には，軟質磁性粉体が合成樹脂バインダーに分散された磁性塗料が塗布硬化した磁性層３が形成されている。衝撃吸収シートの厚さは３ｍｍ以上５ｍｍ以下が好ましく，３ｍｍ未満では衝撃吸収効果が不十分であり，５ｍｍ超ではコスト高となる。
【００１７】
磁性塗料は，アクリル樹脂，ウレタン樹脂，アクリルウレタン樹脂，ポリエステル樹脂，アルキッド樹脂等の合成樹脂バインダー１００重量部に対して，鉄粉，砂鉄粉，ソフトフェライト粉等の軟質磁性粉体３００〜９００重量部が分散され，市販の磁性塗料としては，マグネットペイント（商品名，ヨーロッパＢＶ（オランダ）社製）がある。軟質磁性粉体が３００重量部未満では，マグネット部品の磁着力がやや弱くなり，９００重量部超では，磁性塗料としての塗布作業性が不良となる。磁性塗料が硬化後の磁性層の厚みは０．２ｍｍ〜０．６ｍｍが好ましく，０．２ｍｍより薄いとマグネット部品の磁着力が不十分であり，０．６ｍｍ超では塗布後にダレが生じたり，表面の平滑性が不良となり意匠性が劣る。
【００１８】
前記発泡塩ビシートの市販品としては，フォーレックス（商品名，アクリサンデー株式会社製）があり，厚みは１ｍｍ，２ｍｍ，３ｍｍおよび５ｍｍがある。発泡塩ビシートは軽量なため（比重０．７）施工作業性が良好であり，他に難燃性，防音性，保温性，断熱性等の効果があり，複数枚の発泡塩ビシートを重ねて施工することにより，任意の厚みに形成することもできる。
【００１９】
以下，実施例及び比較例にて本出願に係る磁気吸着壁構造について具体的に説明する。
【実施例】
【００２０】
表１に示す仕様にて実施例１乃至実施例３及び比較例１及び比較例２の磁気吸着壁構造の試験体を作製した。試験体の下地は，市販コンクリート歩道板（３００×３００×６０ｍｍ）を使用し，衝撃吸収層には上記発泡塩ビシート  フォーレックスを使用した。衝撃吸収層の厚みが１ｍｍ，２ｍｍ，３ｍｍ，５ｍｍについては，当該厚みのフォーレックスを市販エポキシ樹脂接着剤で接着させ，衝撃吸収層の厚みが４ｍｍの実施例２は２ｍｍのフォーレックスを市販エポキシ樹脂接着剤で重ね貼りした。
【００２１】
衝撃吸収層である発泡塩ビシートの表面は，磁性塗料の付着性を確保するため，サンドペーパー＃１８０で目荒らしをし，該表面を真空掃除機で清浄にした後，市販の磁性塗料マグネットペイントを，０．２Ｌ／ｍ２塗布して硬化させ，これを４回繰り返して塗布乾燥させ磁性層を形成した。磁性塗料を塗布後２３℃７日間養生後，衝撃吸収性，マグネット吸着性及び磁性層の付着性を評価した。
【００２２】
【表１】
2014129648.tif 000003
【００２３】
〔評価項目及び評価方法〕
【００２４】
〔衝撃吸収性〕
実施例１乃至実施例３及び比較例１及び比較例２の試験体を水平に保持し，高さ１ｍの高さより１ｋｇの鋼球を落下させ，これを繰り返す。落下回数が１０回以内でコンクリート歩道板が割れたものを×と評価し，１０回以上２０回までの落下でもコンクリート歩道板に割れが生じないものを○と評価した。
【００２５】
〔マグネット吸着性〕
実施例１乃至実施例３及び比較例１及び比較例２の試験体を垂直状に保持し，多極着磁（極間２．５ｍｍ）を施した軟鉄との磁気吸着力６５ｇｆ／ｃｍ２異方性マグネットシート（３ｃｍ×３ｃｍ）を非磁性体に積層してなる自重７０ｇｆのマグネット部品を試験体表面に磁着させる。該マグネット部品が落下しないものを○と評価し，落下するものを×評価した。
〔磁性層の付着性〕
実施例１乃至実施例３及び比較例１及び比較例２の試験体の磁性層と衝撃吸収層との界面に市販カッターナイフの刃を入れ込み，磁性層が剥離するものを×とし，剥離しないものを○と評価した。
【００２６】
〔総合評価〕
全ての項目が○評価のものを○とし，これ以外を×とした。
【００２７】
〔評価結果〕
評価結果を表２に示す。
表２に示すように，すべての試験体でマグネット部品は磁着したが，衝撃吸収層の厚みが１ｍｍ，２ｍｍの比較例１及び比較例２の衝撃吸収性は×評価であり，総合評価も×であった。
【００２８】
【表２】
2014129648.tif 000004
【符号の説明】
【００２９】
１  磁気吸着壁構造
２  衝撃吸収層
３  磁性層
１０  下地
２０  黒板
【図１】
2014129648.tif 000005